ЛИТОЙ СЛЯБ ИЗ НЕТЕКСТУРИРОВАННОЙ ЭЛЕКТРОТЕХНИЧЕСКОЙ СТАЛИ И СПОСОБ ЕГО ИЗГОТОВЛЕНИЯ

1. Литой сляб из нетекстурированной электротехнической стали, содержащий, мас.%:
Si: не менее 0,1% и не более 7,0%;
Mn: 0,1% или более;
Al: не менее 0,2% и не более 5,0%;
Cr: не менее 0,1% и не более 10%; и
РЗМ: не менее 0,0005% и не более 0,03%;
при этом
содержание С составляет 0,005% или менее,
содержание Р составляет 0,2% или менее,
содержание S составляет 0,005% или менее,
содержание N составляет 0,005% или менее,
содержание О составляет 0,005% или менее, а
остальное составляют Fe и неизбежные примеси.
2. Литой сляб из нетекстурированной электротехнической стали по п.1, в котором содержание Mn составляет 2,0 мас.% или менее.
3. Литой сляб из нетекстурированной электротехнической стали по п.1, в котором содержание РЗМ составляет 0,001 мас.% или более.
4. Литой сляб из нетекстурированной электротехнической стали по п.1, в котором содержание РЗМ составляет 0,002 мас.% или более.
5. Литой сляб из нетекстурированной электротехнической стали по п.1, дополнительно содержащий, мас.%, по меньшей мере один вид элемента, выбранного из группы, состоящей из:
Cu: 1,0% или менее;
Са и Mg: 0,05% или менее в суммарном количестве;
Ni: 3,0% или менее; и
Sn и Sb: 0,3% или менее в суммарном количестве.
6. Способ изготовления литого сляба из нетекстурированной электротехнической стали, включающий:
получение расплавленной стали, содержащей, мас.%:
Si: не менее 0,1% и не более 7,0%;
Mn: 0,1% или более;
Al: не менее 0,2% и не более 5,0%; и
Cr: не менее 0,1% и не более 10%;
при этом
содержание С составляет 0,005% или менее,
содержание Р составляет 0,2% или менее,
содержание S составляет 0,005% или менее,
содержание N составляет 0,005% или менее,
содержание О составляет 0,005% или менее, а
остальное составляют Fe и неизбежные примеси;
добавление к расплавленной стали РЗМ: не менее 0,0005% и не более 0,03%; и
литье расплавленной стали, к которой был добавлен РЗМ.
7. Способ изготовления литого сляба из нетекстурированной электротехнической стали по п.6, дополнительно включающий перемещение расплавленной стали, к которой был добавлен РЗМ, из ковша в промежуточное разливочное устройство между упомянутым добавлением РЗМ к расплавленной стали и упомянутым литьем расплавленной стали.
8. Способ изготовления литого сляба из нетекстурированной электротехнической стали по п.7, в котором концентрацию азота в промежуточном разливочном устройстве задают на уровне 1 об.% или менее до упомянутого перемещения расплавленной стали, к которой был добавлен РЗМ.
9. Способ изготовления литого сляба из нетекстурированной электротехнической стали по п.7, в котором содержание Mn в расплавленной стали составляет 2,0 мас.% или менее.
10. Способ изготовления литого сляба из нетекстурированной электротехнической стали по п.7, в котором количество добавляемого РЗМ составляет 0,001 мас.% или более.
11. Способ изготовления литого сляба из нетекстурированной электротехнической стали по п.7, в котором количество добавляемого РЗМ составляет 0,002 мас.% или более.
12. Способ изготовления литого сляба из нетекстурированной электротехнической стали по п.7, в котором расплавленная сталь дополнительно содержит, в мас.%, по меньшей мере один вид элемента, выбранного из группы, состоящей из:
Cu: 1,0% или менее;
Са и Mg: 0,05% или менее в суммарном количестве;
Ni: 3,0% или менее; и
Sn и Sb: 0,3% или менее в суммарном количестве.